분산매 ( 부티르산 부틸 ) , 바인더 ( 폴리 불화 비닐리덴 을 5 중량 % 용해 한 부티르산 부틸 용액 ) 0 . 3 g , 니오브 산 리튬 으로 코팅 된 정극 활물질 ( LiNi 1 / 3 Co 1 / 3 Mn 1 / 3 O 2 ) 2 g , 고체 전해질 ( Li 2 S - P 2 S 5 계 유리 세라믹 ) 0 . 3 g , 도전 재 ( VGCF ( 기상법 탄소 섬유 ) ) 0 . 03 g 을 폴리프로필렌 제 진탕기 ( 시바타 과학 주식회사 제 ( 製 ) , 제 품명 TTM - 1 ) 로 3 분 진탕 하 고 , 추가 로 초음파 분산 장치 로 30 초간 교반 하 여 정극 층 용 페이스트 를 제작 했 다 . 정극 층 용 페이스트 를 , 애플 리케 이터 를 이용한 블레이드 법 에 의해 , 정극 집 전체 ( 알루미늄 박 ) 상 에 도공 하 고 , 그 후 , 100 ℃ 로 조정 한 핫플레이트 상 에서 30 분 간 건조 했 다 . 이 에 따라 , 정극 층 및 정극 집 전체 를 가지 는 정극 구 조체 를 얻 었 다 .